(57)【要約】 【課題】  軸筒内のインキ吸蔵体に含浸されたインキをインキ誘導管を介して筆記部となるペン先に供給する筆記具のインキ終了サインを検知するインキ終了検知式筆記具において、インキ終了時に筆記部側からの空気進入により、インキ誘導管内に残存している僅かなインキの泡立ちを防止し、インキの終了を確実に検知することかできるようにすることを目的とする。【解決手段】気泡発生を防止するためにシリコーン系、シリカ鉱物油系、金属石鹸系、アマイド系、オルフィン系、アセチレン系のものから一種、若しくは二種以上組み合わせたものからなる消泡剤をインキ中に添加することによってインキ終了検知式筆記具インキ終了検知式筆記具ことにより解決した。【選択図】  図１
2007161961.tif 000002
【特許請求の範囲】
【請求項１】
軸筒内のインキ吸蔵体に含浸されたインキを筆記部となるペン先に供給する筆記具であり、上記インキ吸蔵体に含浸されたインキが、視認性を有する透明または半透明の樹脂で形成され、少なくともインキと接する面にはインキはじき層を形成してなるインキ誘導管を介してペン先に供給されると共に、インキ吸蔵体からのインキ終了サインを軸筒に形成した視認部を介して前記インキ誘導管を視認することにより検知するインキ終了検知式筆記具に用いる、少なくとも着色剤と、水及び／又は有機溶剤、樹脂、消泡剤からなることを特徴とするインキ終了検知式筆記具用インキ組成物。
【請求項２】
前記消泡剤がシリコーン系、シリカ鉱物油系、金属石鹸系、アマイド系、オルフィン系、アセチレン系のものから一種、若しくは二種以上組み合わせたものであることを特徴とする請求項１に記載のインキ終了検知式筆記具用インキ組成物。
【請求項３】
前記消泡剤がインキ中に０．０１重量％〜１重量％添加され、さらにインキの粘性係数が２５℃、５０ｒｐｍ下で２０ｍＰａ・ｓ以下であることを特徴とする請求項１に記載のインキ終了検知式筆記具用インキ組成物。
【発明の詳細な説明】
【技術分野】
【０００１】
本発明は、軸筒内のインキ吸蔵体に含浸されたインキを筆記部となるペン先に供給する筆記具であり、上記インキ吸蔵体に含浸されたインキが、視認性を有する透明または半透明の材料で形成されたインキ誘導管を介してペン先に供給されると共に、インキ吸蔵体からのインキ終了サインを軸筒に形成した視認部を介して上記インキ誘導管を視認することにより検知するインキ終了検知式筆記具に用いるインキ組成物に関し、更に詳しくは、インキ終了時に筆記部側からの空気進入により、インキ誘導管内に残存している僅かなインキが泡立ち、インキの終了が認知し難いという問題を解決してインキの終了サインを確実に検知するようにしたインキ終了検知式筆記具用インキ組成物に関する。
【背景技術】
【０００２】
従来、軸筒内のインキ吸蔵体に含浸されたインキを筆記部となるペン先に供給する筆記具、所謂中綿式筆記具においては、今までインキの終了サインを簡単かつ間違いなく検知することができる機構を具備した筆記具は無かったが、本出願人は、これを解決するために、新しく効果的な機構を発明して提案している。（特許文献１、２参照）
しかしながら、インキ吸蔵体に水性インキを収容した場合、インキの凍結や融解などが起こると、インキの膨張収縮によってインキ誘導管内に気泡が発生しやすくなり、その気泡が原因でインキ吸蔵体内のインキが十分に残っているにもかかわらず、インキ誘導管内のインキが切れてしまい、筆記ができなくなってしまう場合がある。
【０００３】
これに対し、本出願人はインキの終了サインを検知するインキ誘導管と、中綿とペン先を結ぶ中継芯を平行に配置した実施例を提案している。（特許文献３参照）
この実施例であれば、前記したような凍結が原因の気泡発生によってインキ誘導管内のインキが切れてしまっても中継芯によってインキの誘導が行われるため、ペン自体の使用は可能である。
しかし、軸筒の検知部内壁、即ちインキ誘導管及び中継芯を収容してある視認部の内壁に、中継芯から出るインキ溶剤の蒸気による「曇り」が起こり内部を視認出来なかったり、インキ溶剤が有機溶媒であれば筆記具本体に使用している樹脂の部材を浸食したり、といった欠点がある。
しかも、本提案では軸筒内の構造が複雑になるばかりか、インキ誘導管内の気泡発生という根本的な問題を解決していない。
【０００４】
また、本出願人は、従来、水性インキ筆記具の筆記時におけるインキの切れや出渋りがなく、インキの流出を安定かつ円滑にするために、特に逆流防止体を有する生インキ式の筆記具において、気泡発生がなく、経時的に安定な水性インキ組成物として、気泡を除去するために着色剤と水と、α−トコフェロールと、このα−トコフェロールの水に対する可溶化剤とを含むものを提案している（特許文献４参照）。
しかしながら、特許文献４については、水性筆記具におけるインキの流出路としての毛細管に気泡が存在した場合のインキの流出阻害を解決するために、気泡除去剤としてα−トコフェロールと水に対して不溶性であるα−トコフェロールのために水に対する可溶化剤を配合しているが、インキ吸蔵体に含浸されたインキが視認性を有する透明または半透明の材料で形成されたインキ誘導管を介してペン先に供給されると共に、インキ吸蔵体からのインキ終了サインを軸筒に形成した視認部を介して上記インキ誘導管を視認することにより検知するインキ終了検知式筆記具のインキ誘導管のインキ終了時の視認検知のメカニズムに用いることについての考察は一切されていない。
【０００５】
また、該インキ終了検知式筆記具のインキ中に気泡除去剤としてビタミンＥなどを添加することも本出願人より提案されているが（特許文献５参照）、本提案は使用中に落下などでインキ誘導管に空気が入り、その気泡が成長するためにインキ誘導管中にインキ切れが発生し、筆記不良になる等の問題を解決するためであり、特に、インキ終了時に筆記部側からの空気進入により、インキ誘導管内に残存している僅かなインキが泡立ち、インキの終了が認知し難いという問題の解決にはなっていない。
【特許文献１】特開２００４−４２２６３号、特許第３４７４８７６号（特許請求の範囲等）
【特許文献２】特開２００５−８１６２７号（特許請求の範囲等）
【特許文献３】特開２００４−４２２６２号、特許第３４７４８７５号（特許請求の範囲等）
【特許文献４】特開平１０−３３０６７号（特許請求の範囲等）
【特許文献５】特開２００５−６８３８９号（特許請求の範囲等）
【発明の開示】
【発明が解決しようとする課題】
【０００６】
本発明は、軸筒内のインキ吸蔵体に含浸されたインキを筆記部となるペン先に供給する筆記具であり、上記インキ吸蔵体に含浸されたインキが、視認性を有する透明または半透明の材料で形成されたインキ誘導管を介してペン先に供給されると共に、インキ吸蔵体からのインキ終了サインを軸筒に形成した視認部を介して上記インキ誘導管を視認することにより検知するインキ終了検知式筆記具において、インキ終了時に筆記部側からの空気進入により、インキ誘導管内に残存している僅かなインキが泡立ち、インキの終了が認知し難いという問題を解決するため、インキの泡立ちを防止し、インキの終了を確実に検知することかできるようにしたインキ終了検知式筆記具用インキ組成物に関する。
【課題を解決するための手段】
【０００７】
本発明者らは、上記課題等に鑑み、これを解決しようとするものであり、気泡発生を防止するために消泡剤をインキ中に添加することによって、本発明を完成するに至ったのである。
すなわち、本発明のインキ終了検知式筆記具は、次の（１）〜（３）で構成される。
（１）軸筒内のインキ吸蔵体に含浸されたインキを筆記部となるペン先に供給する筆記具であり、上記インキ吸蔵体に含浸されたインキが、視認性を有する透明または半透明の樹脂で形成され、少なくともインキと接する面にはインキはじき層を形成してなるインキ誘導管を介してペン先に供給されると共に、インキ吸蔵体からのインキ終了サインを軸筒に形成した視認部を介して前記インキ誘導管を視認することにより検知するインキ終了検知式筆記具に用いる、少なくとも着色剤と、水及び／又は有機溶剤、樹脂、消泡剤からなることを特徴とするインキ終了検知式筆記具用インキ組成物。
（２）前記消泡剤がシリコーン系、シリカ鉱物油系、金属石鹸系、アマイド系、オレフィン系、アセチレン系のものから一種、若しくは二種以上組み合わせたものであることを特徴とする（１）に記載のインキ終了検知式筆記具用インキ組成物。
（３）前記消泡剤がインキ中に０．０１重量％〜１重量％添加され、さらにインキの粘性係数が２５℃、５０ｒｐｍ下で２０ｍＰａ・ｓ以下であることを特徴とする（１）に記載のインキ終了検知式筆記具用インキ組成物。
【発明の効果】
【０００８】
本発明は、前記のように構成されており、インキ終了時に筆記部側からの空気進入により、インキ誘導管内に残存している僅かなインキが泡立ち、インキの終了が認知し難いという問題を解決するため、インキ終了検知式筆記具
【発明を実施するための最良の形態】
【０００９】
以下に、本発明を実施するための最良の実施形態を詳しく説明する。まず、本発明のインキ終了検知式筆記具の構造について図面を参照しながら説明する。図１は、本発明のインキ終了検知式筆記具の要部を示す断面図であり、本実施形態ではマーキングペンを示しているが、サインペン、ホワイトボード用マーカー等にも好適に使用することができるものである。また、図示していないが、ペン先がボールを保持する構造のボールペン等の筆記具であってもなんら差し支えがない。
本実施形態の筆記具は、図１に示すように、筆記具本体となる軸筒１０、インキ吸蔵体２０、後部保持体３０、前部保持体３１、視認性を有するインキ誘導管４０、ペン先５０を基本的に備えている。軸筒１０は、例えば、熱可塑性樹脂、熱硬化性樹脂、ガラス等で形成されるものであり、内部にインキ誘導管２０によってペン先５０と連結された筆記具用インキを含浸したインキ吸蔵体２０を収容する構造となっている。
【００１０】
また、軸筒１０内に収容した視認性を有するインキ誘導管４０の位置に相当する部分の、軸筒１０の一部または全部を軸筒内のインキ誘導管４０を視認できるように透明体または半透明体から構成された視認部１１とする。
なお、軸筒１０全体を視認性を有する透明または半透明材料から構成して、軸筒１０全体を軸筒内部を視認できるようにしてもよく、また、軸筒１０全体を視認性を有する透明または半透明材料から構成して、視認部１１以外を着色部や装飾部として非視認部としてもよいものである。
【００１１】
インキ吸蔵体２０は、水性インキ、油性インキなどの筆記具用インキを含浸したものであり、例えば、天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種または２種以上の組み合わせからなる繊維束、フェルト等の繊維束を加工したもの、また、スポンジ、樹脂粒子の焼結体等の多孔体を含むものである。
【００１２】
インキ誘導管４０は、樹脂、ゴム、または、ガラス製などの透明部材または半透明部材から構成されている。具体的には、透明または半透明の樹脂としてはポリオレフィン系樹脂、ポリカーボネート、ポリスチレン、ポリエチレンテレフタレート、並びに、フッ素樹脂、フッ化ビニリデンなどのフッ素プラスチックなどが挙げられ、また、透明または半透明のゴムとしては、フッ素ゴムやシリコーンゴムなどが挙げられる。
【００１３】
インキ誘導管４０の樹脂、ゴムまたはガラス等の透明部材または半透明部材の少なくともインキと接触する壁面がインキの表面張力よりも大きい場合には、表面処理を施してインキ誘導管４０のインキと接する面がインキの表面張力よりも小さくしてもよい。具体的には、フッ素コートやフッ素樹脂コート、またはジメチルシリコーンを骨格とするシリコーン樹脂処理等が挙げられる。
また、樹脂自体がインキをはじく材料、例としてフッ素樹脂、シリコーン樹脂、四フッ化ポリエチレン、フッ化ビニリデン、テトラフルオロエチレン−パーフルオロアルキルビニルエーテルコポリマー（ＰＦＡ）等を使用してもよい。
【００１４】
インキ誘導管４０は、図１に示すように、インキ流通部材となるものであり、可視光線を３０％以上、望ましくは６０％以上、更に望ましくは８０％以上透過する部材を使用する。可視光線を３０％透過する部材を使用した場合は、向こう側が薄く見える状態で、使用には差し支えないが、よく見えるようにするには、６０％以上透過する部材が望ましく、８０％以上であれば完璧である。
【００１５】
また、上記部材の酸素透過係数が３０００ｃｃ・２５μｍ／ｍ２・２４ｈｒ・ａｔｍ（２５℃６５％ＲＨ）以下であることが望ましい。インキ誘導管内に核になる気泡がある場合に、この数値を超えるとインキが揮発しやすくなり、インキが揮発すると気泡が成長しやすくなり、インキの終了前にインキ誘導管内のインキが切れてしまうおそれがあり、正確なインキ終了検知ができなくなる。
【００１６】
インキ誘導管の内壁面とインキとの接触角が３０°以上あることも望ましい。３０°未満では、インキ誘導管内のインキ流路中のインキが上手く切れない可能性がある。
【００１７】
この構成により、軸筒１０の視認部１１を視認すれば、視認部１１を介してインキ誘導管４０が容易に視認され、筆記具の向こう側（筆記面）をも見ることができるようになる。
【００１８】
ペン先５０は、例えば、天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種または２種以上の組み合わせからなる平行繊維束、フェルト等の繊維束を加工又はこれらの繊維束を樹脂加工した繊維芯、または、各種のプラスチック粉末などを融結したポーラス体などからなるペン先からなるものであり、その形状も筆記具の形態、例えば、マーキングペン、サインペン等に応じて各形状のものが選択されるものである。
【００１９】
インキ組成のうち着色剤としては、染料および／または顔料が挙げられる。例えば、染料としては、オラゾールエロー２ＧＬＮ、ネオザポンブルーＦＬＥ、スピリットブラックＳＰ、バリファストレッド１３０８、オイルブルーＢＡ、オイルエロー１８５、オイルレッドＴＲ７１、オイルブラックＳ、Ｖｉｃｔｏｒｉａ  Ｂｌｕｅ、Ｒｈｏｄａｍｉｎｅ  ６ＪＨＳＡ、Ｆｌｅｘ  Ｙｅｌｌｏｗ  １０５等、また、顔料としては、特に限定されることはなく、例えば、アゾ系顔料、縮合ポリアゾ系顔料、フタロシアニン系顔料、金属錯塩顔料、チオインジゴ顔料、染料レーキ顔料、蛍光顔料等の有機顔料およびカーボンブラック、酸化チタン等の無機顔料が挙げられ、更に、表面を樹脂コーティングで加工した加工顔料、例えば、マイクロリスＡタイプ各種、ＡＳブラック、ＡＳブルー、ＩＫレッド等も使用することができ、その使用量は着色剤の種類や他のインキ成分により異なるが、インキ全量に対して、１〜２０重量％、好ましくは２〜１５重量％が望ましい。
【００２０】
溶剤としては、水および／または有機溶剤を用いる。有機溶剤としては、例えば、エチルアルコールプロピレングリコールモノメチルエーテルなどのグリコールエーテル類が挙げられるが、これ等は単独又は２種以上を組み合わせて用いてもよい。
【００２１】
樹脂は、皮膜形成剤、被塗布面への付着剤、インキの粘度調整剤、更に、着色剤の分散剤として使用するものであり、従来より使用されている各種の天然樹脂、合成樹脂が使用でき、例えば、ロジン、エステルガム、マレイン酸変性ロジン、フェノール変性ロジンのロジン系樹脂、エチルセルロース、ニトロセルローズ等のセルローズ系樹脂、ポリビニルブチラール、塩化ビニル−酢酸ビニル共重合体樹脂等のビニル系樹脂、石油系樹脂、ケトン系樹脂、アクリル樹脂、アルデヒドと尿素の縮合物、マレイン酸樹脂等が挙げられ、これらは単独又は２種以上混合して使用することが可能であり、その使用量は、インキ全量に対して、０．５〜２０重量％、好ましくは、１〜１５重量％が望ましい。
【００２２】
消泡剤は、シリコーン系、シリカ鉱物油系、金属石鹸系、アマイド系、オレフィン系、アセチレン系のものから一種、若しくは二種以上を組み合わせて用いられる。消泡剤は、例えば、シリコーン系では、サーフイノールＤＦ５８（日信化学工業（株）製）、シリカ鉱物油系では、ビスフォームＳ−６０１（（株）日新化学研究所製）、金属石鹸系では、ビスフォームＫ−３０１（（株）日新化学研究所製）、アマイド系では、ビスフォームＷ−２０１（（株）日新化学研究所製）、オルフィン系では、ＫリポランＰＪ−４００（ライオン（株）製）、アセチレン系では、サーフイノールＤＦ３７（日信化学工業（株）製）が挙げられる。これ等の消泡剤は、消泡作用に持続性があるため、インキ中に配合することで、インキ中の気泡の発生予防にも効果がある。これ等の消泡剤の添加量としては、０．０１重量％〜１重量％であり、好ましくは０．０２重量％〜０．２重量％である。添加量が０．０１重量％以下になると、気泡の発生を抑制するには至らず、また、１重量％以上であると、描線ハジキが発生してしまい好ましくない。
【００２３】
その他の筆記具用添加剤として、例えば、アニオン系、ノニオン系、カチオン系などの界面活性剤、防腐剤、防黴剤、防錆剤、潤滑剤、ｐＨ調整剤などが挙げられる。
【００２４】
インキの粘度係数は、２５℃、５０ｒｐｍ下で５０ｍＰａ・ｓ以下であることが望ましい。２５℃、５０ｒｐｍ下で５０ｍＰａ・ｓを超えると、インキの流動性が悪くなり、十分なインキ流出量が出ないため、流出不足による描線カスレや早書き出来ない場合が生じることがある。
【実施例】
【００２５】
次に、本発明を具体的な実施例及び比較例等を挙げて更に詳細に説明するが、本発明は下記実施例に何ら限定されるものではない。
【００２６】
（実施例１〜１１、比較例１〜４）
各実施例、比較例のインキ材料を同一の容器に入れ、攪拌を行う。濾過器にて夾雑物を取り除き、インキを得た。なお、消泡剤の添加は、その他の材料が溶解してから加えた。
【００２７】
各インキの２５℃の粘度は、ＥＬＤ粘度計（株式会社トキメック製：ＴＶ−２０タイプ、標準コーン５０ｒｐｍ）で測定した。
【００２８】
（試験サンプルの作成）
三菱鉛筆（株）ＰＷＢ−１２０−４Ｍの部品に、実施例１〜１１、比較例１〜４のインキを充填して試験サンプルを作成した。
【００２９】
（泡立ち状況の確認）
方法：上記試験用筆記具を作成し、フリーハンドで筆記する。インキを使いきった際、インキ誘導管にインキの泡立ちが発生しているか否かを次の判定基準で評価した。
評価基準
◎：インキの泡立ちが全くなく、インキ終了を確実に視認できる。
○：インキの泡立ちがほとんどなく、インキ終了を確実に視認できる。
×：インキが泡立ち、インキ終了が視認しづらい。
【００３０】
（描線のはじき試験）
方法：上記試験用筆記具を作成し、フリーハンドで市販のポリプロピレンフィルムに筆記をする。その際の描線のはじき度合いを評価した。
評価基準
◎：描線はじきが全くなく、鮮明な描線が得られる。
○：描線はじきがほとんどない。
×：描線はじきが起こり、鮮明な描線が得られない。
【００３１】
実施例１
カーボンブラック“ＭＡ−１００”（着色剤・三菱化成（株）製）        １０重量％
スチレン−アクリル酸共重合体アンモニウム塩                          ２重量％
プロピレングリコール                                              １５重量％
サーフィノールＤＦ５８（シリコーン系消泡剤・日信化学工業（株）製）
０．０５重量％
アミノメイチルプロパノール（ｐＨ調整剤）                        ０．５重量％
フッ素系界面活性剤                                                  １重量％
ＢＴ−４２５（防黴剤・ケイアイ化成（株）製）                    ０．３重量％
イオン交換水                                                ７１．１５重量％
実施例２
カーボンブラック“ＭＡ−１００”（着色剤・三菱化成（株）製）      １０重量％
スチレン−アクリル酸共重合体アンモニウム塩                          ２重量％
プロピレングリコール                                              １５重量％
サーフィノールＤＦ５８（シリコーン系消泡剤・日信化学工業（株）製）
０．２重量％
アミノメイチルプロパノール（ｐＨ調整剤）                        ０．５重量％
フッ素系界面活性剤                                                  １重量％
ＢＴ−４２５（防黴剤・ケイアイ化成（株）製）                    ０．３重量％
イオン交換水                                                  ７１．０重量％
実施例３
カーボンブラック“ＭＡ−１００”（着色剤・三菱化成（株）製）      １０重量％
スチレン−アクリル酸共重合体アンモニウム塩                          ２重量％
プロピレングリコール                                              １５重量％
サーフィノールＤＦ５８（シリコーン系消泡剤・日信化学工業（株）製）
０．０１重量％
アミノメイチルプロパノール（ｐＨ調整剤）                        ０．５重量％
フッ素系界面活性剤                                                  １重量％
ＢＴ−４２５（防黴剤・ケイアイ化成（株）製）                    ０．３重量％
イオン交換水                                                ７１．１９重量％
実施例４
カーボンブラック“ＭＡ−１００”（着色剤・三菱化成（株）製）      １０重量％
スチレン−アクリル酸共重合体アンモニウム塩                          ２重量％
プロピレングリコール                                              １５重量％
サーフィノールＤＦ５８（シリコーン系消泡剤・日信化学工業（株）製）
１重量％
アミノメイチルプロパノール（ｐＨ調整剤）                        ０．５重量％
フッ素系界面活性剤                                                  １重量％
ＢＴ−４２５（防黴剤・ケイアイ化成（株）製）                    ０．３重量％
イオン交換水                                                  ７０．４重量％
実施例５
カーボンブラック“ＭＡ−１００”（着色剤・三菱化成（株）製）      １０重量％
スチレン−アクリル酸共重合体アンモニウム塩                          ２重量％
プロピレングリコール                                              １５重量％
サーフィノールＤＦ３７（アセチレン系消泡剤・日信化学工業（株）製）
０．０５重量％
アミノメイチルプロパノール（ｐＨ調整剤）                        ０．５重量％
フッ素系界面活性剤                                                  １重量％
ＢＴ−４２５（防黴剤・ケイアイ化成（株）製）                    ０．３重量％
イオン交換水                                                ７１．１５重量％
実施例６
カーボンブラック“ＭＡ−１００”（着色剤・三菱化成（株）製）      １０重量％
スチレン−アクリル酸共重合体アンモニウム塩                          ２重量％
プロピレングリコール                                              １５重量％
サーフィノールＤＦ３７（アセチレン系消泡剤・日信化学工業（株）製）
０．２重量％
アミノメイチルプロパノール（ｐＨ調整剤）                        ０．５重量％
フッ素系界面活性剤                                                  １重量％
ＢＴ−４２５（防黴剤・ケイアイ化成（株）製）                    ０．３重量％
イオン交換水                                                  ７１．０重量％
実施例７
カーボンブラック“ＭＡ−１００”（着色剤・三菱化成（株）製）      １０重量％
スチレン−アクリル酸共重合体アンモニウム塩                          ２重量％
プロピレングリコール                                              １５重量％
サーフィノールＤＦ５８（シリコーン系消泡剤・日信化学工業（株）製）
０．１重量％
サーフィノールＤＦ３７（アセチレン系消泡剤・日信化学工業（株）製）
０．１重量％
アミノメイチルプロパノール（ｐＨ調整剤）                        ０．５重量％
フッ素系界面活性剤                                                  １重量％
ＢＴ−４２５（防黴剤・ケイアイ化成（株）製）                    ０．３重量％
イオン交換水                                                  ７１．０重量％
実施例８
カーボンブラック“ＭＡ−１００”（着色剤・三菱化成（株）製）      １０重量％
スチレン−アクリル酸共重合体アンモニウム塩                          ２重量％
プロピレングリコール                                              １５重量％
ビスフォームＳ−６０１（シリカ鉱物油系消泡剤（株）日新化学研究所製）                ０．０５重量％
アミノメイチルプロパノール（ｐＨ調整剤）                        ０．５重量％
フッ素系界面活性剤                                                  １重量％
ＢＴ−４２５（防黴剤・ケイアイ化成（株）製）                    ０．３重量％
イオン交換水                                                ７１．１５重量％
実施例９
カーボンブラック“ＭＡ−１００”（着色剤・三菱化成（株）製）      １０重量％
スチレン−アクリル酸共重合体アンモニウム塩                          ２重量％
プロピレングリコール                                              １５重量％
ビスフォームＫ−３０１（金属石鹸系消泡剤（株）日新化学研究所製）
０．０５重量％
アミノメイチルプロパノール（ｐＨ調整剤）                        ０．５重量％
フッ素系界面活性剤                                                  １重量％
ＢＴ−４２５（防黴剤・ケイアイ化成（株）製）                    ０．３重量％
イオン交換水                                                ７１．１５重量％
実施例１０
カーボンブラック“ＭＡ−１００”（着色剤・三菱化成（株）製）      １０重量％
スチレン−アクリル酸共重合体アンモニウム塩                          ２重量％
プロピレングリコール                                              １５重量％
ビスフォームＷ−２０１（アマイド系消泡剤（株）日新化学研究所製）
０．０５重量％
アミノメイチルプロパノール（ｐＨ調整剤）                        ０．５重量％
フッ素系界面活性剤                                                  １重量％
ＢＴ−４２５（防黴剤・ケイアイ化成（株）製）                    ０．３重量％
イオン交換水                                                ７１．１５重量％
実施例１１
カーボンブラック“ＭＡ−１００”（着色剤・三菱化成（株）製）      １０重量％
スチレン−アクリル酸共重合体アンモニウム塩                          ２重量％
プロピレングリコール                                              １５重量％
ＫリポランＰＪ−４００（オルフィン系消泡剤・ライオン（株）製）
０．０５重量％
アミノメイチルプロパノール（ｐＨ調整剤）                        ０．５重量％
フッ素系界面活性剤                                                  １重量％
ＢＴ−４２５（防黴剤・ケイアイ化成（株）製）                    ０．３重量％
イオン交換水                                                ７１．１５重量％
【００３２】
比較例１
カーボンブラック“ＭＡ−１００”（着色剤・三菱化成（株）製）        １０重量％
スチレン−アクリル酸共重合体アンモニウム塩                            ２重量％
プロピレングリコール                                                １５重量％
サーフィノールＤＦ５８（シリコーン系消泡剤・日信化学工業（株）製）
０．００５重量％
アミノメイチルプロパノール（ｐＨ調整剤）                          ０．５重量％
フッ素系界面活性剤                                                    １重量％
ＢＴ−４２５（防黴剤・ケイアイ化成（株）製）                      ０．３重量％
イオン交換水                                                ７１．１９５重量％
比較例２
カーボンブラック“ＭＡ−１００”（着色剤・三菱化成（株）製）        １０重量％
スチレン−アクリル酸共重合体アンモニウム塩                            ２重量％
プロピレングリコール                                                １５重量％
サーフィノールＤＦ５８（シリコーン系消泡剤・日信化学工業（株）製）
０．６重量％
サーフィノールＤＦ３７（アセチレン系消泡剤・日信化学工業（株）製）
０．６重量％
アミノメイチルプロパノール（ｐＨ調整剤）                          ０．５重量％
フッ素系界面活性剤                                                    １重量％
ＢＴ−４２５（防黴剤・ケイアイ化成（株）製）                      ０．３重量％
イオン交換水                                                    ７０．０重量％
比較例３
カーボンブラック“ＭＡ−１００”（着色剤・三菱化成（株）製）        １０重量％
スチレン−アクリル酸共重合体アンモニウム塩                            ２重量％
プロピレングリコール                                                １５重量％
サーフィノールＤＦ５８（シリコーン系消泡剤・日信化学工業（株）製）
１．５重量％
アミノメイチルプロパノール（ｐＨ調整剤）                          ０．５重量％
フッ素系界面活性剤                                                    １重量％
ＢＴ−４２５（防黴剤・ケイアイ化成（株）製）                      ０．３重量％
イオン交換水                                                    ６９．７重量％
比較例４
カーボンブラック“ＭＡ−１００”（着色剤・三菱化成（株）製）        １０重量％
スチレン−アクリル酸共重合体アンモニウム塩                            ２重量％
プロピレングリコール                                                １５重量％
アミノメイチルプロパノール（ｐＨ調整剤）                          ０．５重量％
フッ素系界面活性剤                                                    １重量％
ＢＴ−４２５（防黴剤・ケイアイ化成（株）製）                      ０．３重量％
イオン交換水                                                    ７１．２重量％
【００３３】
【表１】
2007161961.tif 000003
【００３４】
（表１の考察）上記表１から明らかなように、本発明範囲となる実施例１〜７は、本発明の範囲外となる比較例１〜３に比べて、インク誘導管内のインクの泡立ちもなく、インキ誘導管の視認性に優れ、また、筆記性に優れていることが判明した。これに対し、本発明範囲外である比較例1〜３は、誘導管内にインクの泡立ちがみられ、インキ終了が認識しづらい、もしくは、筆記描線にインキはじきがみられ、製品性能が劣ることが判明した。
【図面の簡単な説明】
【００３５】
【図１】本発明のインキ終了検知式筆記具の要部を示す断面図である。
【符号の説明】
【００３６】
１０    軸筒
１１    視認部
１２    口プラ
２０    インキ吸蔵体
３０    後部保持体
３１    前部保持体
４０    インキ誘導管
４１    インキ誘導管
５０    ペン先
【図１】
2007161961.tif 000004